(57)【特許請求の範囲】
【請求項１】
シーブを所望の状態に回復させ、
前記シーブの表面に、鋼製のロープに対する２．０×１０-10ｍｍ2／Ｎ未満の摩耗係数を有するコーティングが被覆されたシーブを形成するように、該シーブの表面にモリブデン、およびコバルトリン合金からなる群から選択されたコーティングを適用することを備え、
前記シーブを所望の状態に回復させるステップが、前記コーティングの適用ステップ前に、前記シーブを規定寸法未満に機械加工することを含み、前記コーティングにより前記シーブが前記規定寸法に回復されることを特徴とするエレベータ装置のシーブの修復方法。
【請求項２】
前記エレベータ装置が前記シーブに関連する少なくとも一つのロープを含み、前記シーブの表面へのアクセスを可能にするように、前記シーブに関連する前記少なくとも一つのロープを移動させるステップをさらに備えることを特徴とする請求項１に記載のエレベータ装置のシーブの修復方法。
【請求項３】
前記シーブを所望の状態に回復させるステップが、前記シーブを清浄化することを含むことを特徴とする請求項１に記載のエレベータ装置のシーブの修復方法。
【請求項４】
前記エレベータ装置が巻上機を含み、前記巻上機は、前記ロープの移動時および前記コーティングの適用時に前記シーブを回転させるように用いられ、
必要に応じて前記コーティングされたシーブの厚さを所定値に調節するステップをさらに備えることを特徴とする請求項２に記載のエレベータ装置のシーブの修復方法。
【請求項５】
前記コーティングされたシーブの前記摩耗係数は、１．０×１０-10ｍｍ2／Ｎ未満であることを特徴とする請求項１に記載のエレベータ装置のシーブの修復方法。
【請求項６】
前記コーティングされたシーブの前記摩耗係数は、コーティングされていない同様の材料製のシーブの摩耗係数の約１０％であることを特徴とする請求項５に記載のエレベータ装置のシーブの修復方法。
【請求項７】
前記コーティングは、高速フレーム溶射、プラズマ溶射、コールドスプレー、ワイヤアーク法、レーザクラッディング、および電気めっき法から選択された処理によって前記シーブに適用されることを特徴とする請求項１に記載のエレベータ装置のシーブの修復方法。
【請求項８】
前記コーティングは、適用後に溶融されることを特徴とする請求項６に記載のエレベータ装置のシーブの修復方法。
【請求項９】
前記コーティングの厚さが、単刃工具を用いた旋削による前記コーティングの選択的な除去により調節されることを特徴とする請求項１に記載のエレベータ装置のシーブの修復方法。
【請求項１０】
前記コーティングの厚さが、０．１ｍｍ〜１．２５ｍｍの範囲にわたることを特徴とする請求項１に記載のエレベータ装置のシーブの修復方法。
【請求項１１】
エレベータ装置で使用される少なくとも一つの鋼製ロープとシーブとの組合せを有するシーブ装置の作成方法であって、
前記少なくとも一つの鋼製ロープを移動させることによりシーブを露出させ、
前記エレベータ装置から前記シーブを取り外すことなくコーティングされたシーブを作成するように、前記シーブ上に、前記鋼製ロープに対する２．０×１０-10ｍｍ2／Ｎ未満の摩耗係数を有する、モリブデン、およびコバルトリン合金からなる群から選択されたコーティングを形成させるステップを備え、
前記コーティングを形成させるステップが、前記コーティングの適用前に、前記シーブを規定寸法未満に機械加工することを含み、前記コーティングにより前記シーブが前記規定寸法に回復されることを特徴とするシーブ装置の作成方法。
【請求項１２】
前記シーブが、かごと、カウンタウェイトと、前記コーティングの適用時に前記シーブを回転させるホイストモータと、を有するエレベータ装置内に配置されていることを特徴とする請求項１１に記載のシーブ装置の作成方法。
【請求項１３】
前記モータが、前記コーティングされたシーブの厚さを規定寸法に調整するために前記シーブを回転させるように用いられ、前記コーティングの厚さが０．１ｍｍ〜１．２５ｍｍの範囲にわたることを特徴とする請求項１２に記載のシーブ装置の作成方法。
【請求項１４】
前記シーブの前記摩耗係数が、１．０×１０-10ｍｍ2／Ｎ未満であることを特徴とする請求項１１に記載のシーブ装置の作成方法。
【請求項１５】
前記コーティングされたシーブの前記摩耗係数が、コーティングされていない前記シーブの摩耗係数の約１０％であることを特徴とする請求項１３に記載のシーブ装置の作成方法。
【請求項１６】
前記コーティングは、高速フレーム溶射、プラズマ溶射、コールドスプレー、ワイヤアーク法、レーザクラッディング、および電気めっき法から選択された処理によって前記シーブに適用されることを特徴とする請求項１１に記載のシーブ装置の作成方法。
【請求項１７】
前記コーティングは、適用後に溶融されることを特徴とする請求項１６に記載のシーブ装置の作成方法。
【請求項１８】
前記コーティングの厚さが、０．１２５ｍｍ〜１．０ｍｍの範囲にわたることを特徴とする請求項１０に記載のエレベータ装置のシーブの修復方法。
【請求項１９】
前記コーティングの厚さが、０．１５ｍｍ〜０．７５ｍｍの範囲にわたることを特徴とする請求項１８に記載のエレベータ装置のシーブの修復方法。
【請求項２０】
前記コーティングの厚さが、０．１２５ｍｍ〜１．０ｍｍの範囲にわたることを特徴とする請求項１３に記載のシーブ装置の作成方法。
【請求項２１】
前記コーティングの厚さが、０．１５ｍｍ〜０．７５ｍｍの範囲にわたることを特徴とする請求項２０に記載のシーブ装置の作成方法。
【請求項２２】
前記コーティングが、モリブデン元素、およびコバルトリン合金からなる群から選択されることを特徴とする請求項１に記載のエレベータ装置のシーブの修復方法。
【発明の詳細な説明】
【技術分野】
【０００１】
本発明はエレベータ装置に関し、特に、使用時に摩耗を受けるエレベータシーブに関する。
【背景技術】
【０００２】
通常のトラクション式エレベータ装置は、一般的に、かごと、カウンタウェイトと、かごとカウンタウェイトとを相互に連結する２つ以上の（円形ロープなどの）引張部材と、ロープを移動させるための駆動綱車と、駆動綱車を回転させるための巻上機と、を含む。巻上機はギアード型もしくはギアレス型の巻上機のどちらでもよい。ギアード型巻上機はより高速なモータの使用を可能にし、これはより小型でより安価であるが、特別なメンテナンスや空間を必要とする。
【０００３】
（かごおよびカウンタウェイト用であれ、オーバースピードガバナ用であれ、）ロープはより合わせられた鋼線から形成され、（駆動綱車であれ、そらせ車であれ、もしくはガバナシーブであれ、）シーブは鋳鉄から形成される。シーブのそれぞれの側の差動張力（ｄｉｆｆｅｒｅｎｔｉａｌ  ｔｅｎｓｉｏｎ）、印加された張力によるロープの変形、もしくはシーブの位置合わせ不良はすべて、ロープとシーブとの間に相対運動をもたらす原因となる。接触に加えて相対運動により、シーブおよびワイヤロープの摩耗が引き起こされる。さらに、オーバースピードガバナの場合、シーブは、エレベータの非常止めを作動させるべくロープに効果的な張力を印加するように用いられる。この機能はシーブとロープとの間で調節された摩擦を必要とする。
【０００４】
大型の駆動綱車は多くの場合、鋳鉄からつくられ、時には、使用時に過剰な摩擦を呈する場合がある。シーブは、ホイストモータによって駆動されるホイストロープによりエレベータかごが支持されるエレベータ装置など、様々なエレベータ装置においてエレベータかごを上昇、降下させるロープと共同して機能する。エレベータ装置は、ホイストロープの反対端にカウンタウェイトを用いる。カウンタウェイトを有するエレベータ装置の一例が特許文献１に記載される。
【先行技術文献】
【特許文献】
【０００５】
【特許文献１】米国特許第３６１０３４２号明細書
【発明の概要】
【発明が解決しようとする課題】
【０００６】
従来の鋼製ロープおよび鋳鉄製シーブは信頼性が非常に高く、費用対効果が大きいことが証明されている。これらの機構における一つの制約は、ロープとシーブとの間の牽引力である。ロープは交換することができるが、鋳鉄製シーブはメンテナンスが困難である。一つの対応策は、昇降路にシーブを機械加工することであるが、昇降路空間の制限により、その効果は限定的である。多くの場合、シーブの完全な交換が必要となるが、これは高価であり、結果として不必要な稼働休止期間を要する。場合によっては、シーブの完全な交換はビルディングの解体やエレベータの相当な休止期間を要する。大型のシーブが用いられる場合、長寿命を得るために、あるいは追加のロープやより断面積の厚い鋼製ロープを収容するために、エレベータ装置を駆動するためのより大きなトルクが機械装置から必要となり、それによりエレベータ装置のサイズやコストが増大する。
【課題を解決するための手段】
【０００７】
本発明は、エレベータ装置のシーブの修復方法を提供する。
【０００８】
本発明は、修復されるシーブを選択し、選択されたシーブに関連する少なくとも一つのロープを取り外し、シーブを清浄化してシーブを所望の状態に回復させ、シーブの清浄化された面にコーティングを適用することを含み、コーティングは、シーブ面の摩耗係数（ｗｅａｒ  ｃｏｅｆｆｉｃｉｅｎｔ）を低下させるように適応される。コーティングにより、シーブ面に２．０×１０-10ｍｍ2／Ｎ未満の摩耗係数を提供し、より好ましくは１．０×１０-10ｍｍ2／Ｎ未満の摩耗係数を提供する。これにより、コーティングされていないシーブの摩耗係数の約２０％〜１０％の、低下された摩耗係数をもたらす（すなわち、８０％以上〜９０％の減少）。コーティングされたシーブの厚さは、シーブの元の装置規格寸法等の、所定の水準に調節される。
【図面の簡単な説明】
【０００９】
【図１】機械室を有する昇降路内にトラクションドライブを有する本発明のエレベータ装置の斜視図。
【図２】引張部材およびシーブを示す、トラクションドライブの側断面図。
【図３】ダイバータすなわち第二のシーブを示すエレベータ装置の駆動部の斜視図。
【図４】その他のシーブの使用を示すエレベータ装置の斜視図。
【発明を実施するための形態】
【００１０】
図１に示すように、トラクション式エレベータ装置１２が、かご１４と、カウンタウェイト１６と、トラクションドライブ１８と、巻上機すなわちモータ駆動装置２０と、を含む。トラクションドライブ１８は、かご１４とカウンタウェイト１６とを相互に連結する引張部材２２と、駆動綱車２４と、を含む。図示のこの装置は、１：１ローピングシステムである。本発明は、特定のローピングシステムによらず、２：１ローピングシステムなどの任意のローピングシステムや、シーブおよびロープもしくはその他の引張部材が使用される任意のその他のエレベータ装置のシーブ面を修復するように機能する。
【００１１】
昇降路内で所望のローピング配置を達成するために、エレベータ装置は１つ以上のそらせ車を含みうる。ロープはそらせ車と係合するが、駆動綱車とは異なりロープを駆動しない。図３は、駆動綱車３４によって駆動される引張部材３２の経路をそらすように機能するそらせ車３７を示す。
【００１２】
またエレベータ装置は、かご４４が所定の制限を越えないことを保証する、図４に示す安全装置を含む。安全装置はオーバースピードガバナおよび非常止め装置を含みうる。オーバースピードガバナは、昇降路の全長に亘って延在するとともに、ガバナシーブ４５とテンショナ４７とに取り付けられたガバナロープ４６を含む。かごの速度が所定の制限速度を超えた場合、ガバナシーブ４５によって駆動される遠心調速機おもりアセンブリが外側に振動して、スイッチを引きはずし、それによりエレベータ装置への電源を遮断する。かごの速度が上昇し続けた場合、調速機おもりはさらに外側へ振動してガバナブレーキを作動させる。ガバナブレーキはガバナロープ４６に摩擦抵抗力を印加し、それにより一対のセーフティウエッジ４８を作動させてガバナロープ４６と連係させる。エレベータかご４４に取り付けられたセーフティウエッジ４８がエレベータガイドレールに作用する。
【００１３】
シーブは様々な形状やサイズで用いられるため、シーブは意図される特定用途によって決まる。各シーブは、エレベータ装置の少なくとも一つのロープもしくはその他の摩擦要素と係合するための所定の形状もしくはサイズを有する。エレベータ装置において摩擦要素と摩擦係合するように用いられる任意のシーブが本発明の範囲に含まれることを理解されたい。
【００１４】
図１に見られるように、引張部材２２がシーブ２４と係合して、シーブ２４の回転により引張部材２２を移動させ、それによりかご１４およびカウンタウェイト１６を移動させる。巻上機２０がシーブ２４と係合してシーブ２４を回転させる。ギアード型巻上機２０として図示したが、この構成は図示の目的のためにすぎず、本発明はギアード型巻上機もしくはギアレス型巻上機、およびその他のエレベータ装置とともに用いられうることに留意されたい。必要なのはシーブおよびシーブと係合する摩擦要素だけである。エレベータ装置１２が機械室２６の下方の昇降路２８内部に配置されており、一般的なエレベータ装置を示すが、ビルディング内のエレベータの構成を限定するものではない。
【００１５】
図２は引張部材２２およびシーブ２４をより詳細に示す。シーブ２４などのシーブは一般に鋳鉄で作られ、より小型の巻上機において摩擦損失に対する適切な耐摩耗性を有する。図示の引張部材は単一のロープである。その他の引張部材は複数のより合わせたストランドから形成され、各々は金属ワイヤから構成される。さらにその他の引張部材が検討されるが、これはエレベータ装置がシーブと係合する様々な種類のロープやその他の摩擦要素を含むためである。必要なのは、シーブと摩擦係合する引張部材である。シーブ径とロープ径との最小比が４０：１であるため、シーブ２４を分離部品として図示していることに留意されたい。
【００１６】
シーブ２４がコーティング２７とともに図示されており、このコーティング２７は、引張部材２２がシーブ２４と係合する領域に適用される。コーティング２７の、シーブ２４および引張部材２２との関係を図示するように、コーティング２７を実際の状態よりも大きく図示している。シーブ２４はコーティング２７適用前の所定の幅および直径を有しており、適用後は、図２に示すように、その幅Ｗおよび直径Ｄは許容誤差内で予めコーティングされたシーブの寸法仕様と同一である。
【００１７】
シーブの摩耗係数は実質的にその表面の摩耗率の尺度である。表面の摩耗を評価する際の、測定される摩耗の体積（Ｖ）ｍｍ3は、摩耗係数（Ｋ）ｍｍ2／Ｎ  ×  加荷重（Ｐ）Ｎ（ニュートン）  ×  滑り距離（Ｄ）ｍｍに等しい。公式としては、これはＶ＝Ｋ（ＰＤ）であり、Ｖ、Ｋ、Ｐ、Ｄは、前述の通りである。
【００１８】
コーティング２７は、引張部材２２と接触するシーブ２４の領域の摩耗係数を低減する任意のコーティングである。シーブ構成の一般的な材料である鋳鉄グレード４０は、約１．０３×１０-9ｍｍ2／Ｎの摩耗係数Ｋを有する。好ましいのは約２．０×１０-10ｍｍ2／Ｎ未満の摩耗係数であり、より好ましくは約１．０×１０-10ｍｍ2／Ｎ未満の摩耗係数である。これはコーティングされていないシーブ２４の摩耗係数の約２０％の摩耗係数に相当する（すなわち、摩耗係数の８０％低減）。好ましくはコーティングされていないシーブの摩耗係数の約１５％までの低減であり、最も好ましくはコーティングされていないシーブの摩耗係数の約１０％までの摩耗係数の低減である。８０％〜９０％の低減により、シーブ寿命や、ロープあるいはこれらのコーティングと接触するその他の摩擦要素の寿命が著しく向上することが分かっている。コーティング厚さは、その他の要因はもとより、適用されるコーティングの種類、摩擦要素がシーブにもたらす力、およびシーブと摩擦要素の大きさに基づいて様々である。
【００１９】
多種多様のコーティングが本発明とともに用いられる。例示の目的としてこれに限定しない例では、アルミニウム、コバルト、銅、鉄、ニッケル、モリブデン、およびチタンを含む純金属粉末を含む。合金粉末は、アルミニウム、コバルト、銅、ニッケル、モリブデン、ケイ素および鉄から選択された２つ以上の元素の合金を含む。金属炭化物粉末は、炭化クロム、および炭化タングステンを含む。セラミック酸化物粉末は、酸化アルミニウム、酸化クロム、酸化チタン、および酸化ジルコニウムを含む。金属線は、炭化クロムおよび炭化タングステンを含む金属線はもとより、アルミニウム、コバルト、銅、鉄、ニッケル、チタン、および、アルミニウム、コバルト、銅、ニッケル、モリブデン、ケイ素および鉄から選択された２つ以上の元素の合金線を含む。
【００２０】
コーティングは、クロム成分を有するコバルト合金、モリブデン、コバルトリン合金、およびニッケルタングステン合金からなる群から選択される。一例のコバルト合金は、ステライト６の商標指定を有し、約２７重量％のクロム、４重量％のタングステン、３重量％の鉄、３重量％のニッケル、１重量％のケイ素、および１重量％の炭素の組成を有する。モリブデンは純粋であり、合金ではない。コバルトリン合金は４〜６重量％のリンを有するコバルト合金である。ニッケルタングステン合金は、約６５重量％のニッケルと、約３５重量％のタングステンと、を有する。
【００２１】
コーティングは様々な方法で適用される。必要なのは、材料が金属であれ、合金もしくはその他の材料であれ、その材料を硬化させてシーブ面に結合させるように、材料を所望の表面に適用することである。高速フレーム溶射、プラズマ溶射、コールドスプレー、ワイヤアーク法、レーザクラッディング、および電気めっき法は全て好ましい。一旦コーティングを適用すれば、追加熱を適用することによりこれを溶融してもよく、もしくはこのステップを省略してもよい。コーティングを適用するための最も効果的な方法は、無論、シーブ２４をモータ２０から取り外すもしくは分解することなく所定の位置でコーティングできるように、エネルギー源が機械室２６内に持ち込めるように十分携帯可能であることが必要である。フレーム溶射、コールドスプレー、ワイヤアーク、およびプラズマ溶射などの溶射処理が望ましい。
【００２２】
シーブの修復時期が来た場合、修復作業員が機械室２６に入り、エレベータかご１４およびカウンタウェイト１６が移動しないようにエレベータかご１４およびカウンタウェイト１６を所定の位置に固定する。モータ駆動装置２０の回転によりロープもしくは引張部材２２が取り外される。必要に応じて、駆動綱車２４の表面を滑らかにするように、機械的手段および化学的手段を用いて駆動綱車２４の表面（図２のアンダーコーティング２７）が清浄化される。また駆動綱車２４の表面が滑らかとなり、それにより適用されるコーティング２７が均一表面を有することを保証するようにシーブ２４の表面を機械加工することが望ましい。修復されるシーブが駆動綱車である場合、その機械加工時にシーブを回転させるように駆動装置２０が用いられる。修復されるシーブが駆動綱車内にある場合、その機械加工時にシーブを回転させるように駆動装置２０が用いられる。
【００２３】
次いで、機械室内に持ち込むことが可能な装置を用いて所望のコーティングが適用される。機械室に入るようにフレーム溶射、ワイヤアーク溶射、およびプラズマ溶射などの溶射処理を小型化もしくは変更してもよい。また、コールドスプレー法を用いてもよい。マイクロプラズマ溶射装置、コールドスプレー装置、スプレー溶接機、および筆めっき法は全て、機械室内で使用できるように適切にサイズ変更されることが認められる。均一なコーティング厚さを達成する最良の方法は、本明細書に記載の任意の方法を用いてコーティングを適用しながら、モータ２０を用いてシーブを回転させることである。
【００２４】
コーティングは約０．１ｍｍ〜１．２５ｍｍの厚さに及び、薄いコーティングほど材料費および加工費が安価である。より好ましくは約０．１２５ｍｍ〜約１．０ｍｍの範囲であり、最も好ましくは約０．１５ｍｍ〜約０．７５ｍｍの範囲である。必要なのは、上述したように、約２．０×１０-10ｍｍ2／Ｎ未満の摩耗係数Ｋ（ｍｍ2／Ｎ）を有する耐摩耗性表面をもたらすように十分な厚さを有することである。
【００２５】
図２に示すように、シーブの寸法を示す直径Ｄおよび幅Ｗを有し、シーブ２４上にコーティング２７を有する。これらの寸法は新しいシーブの実際の規定寸法である。多くの場合、シーブが受ける摩損により、シーブは摩耗し、寸法が変化する。ほとんどの場合、ロープやその他の摩擦要素からの摩擦により鋳鉄が除去されるため、直径が減少する。シーブ修復の一環として、コーティングが適用される前にその表面が清浄化され、滑らかにされる。コーティング中にシーブ２４を回転させるようにモータ２０を用いてコーティングを適用した後、寸法が規定寸法に対してチェックされ、必要の場合には調整される。シーブ２４を回転させるためのモータ２０を用いることにより、旋盤加工と同様に、一点旋削（ｓｉｎｇｌｅ  ｐｏｉｎｔ  ｔｕｒｎｉｎｇ）も達成することができる。
【００２６】
本発明によるシーブ用のコーティングとして複数の材料が評価された。ミリメートル単位の距離に亘ってニュートン（Ｎ）単位の荷重を受けるものとして、シーブ面からの摩耗くずの立方ミリメートル単位での体積（Ｖ）を測定することにより、摩耗係数Ｋ（ｍｍ2／Ｎ）＝Ｖ（ｍｍ3）／（Ｐ（Ｎ）×Ｄ（ｍｍ））が測定される。８．９ｍｍの範囲に亘り４４４ニュートンの第１の荷重を１日の試験期間印加することにより、種々のコーティングに対し試験を行った。２２２ニュートンおよび６６６ニュートンでのその他の試験を選択されたコーティングに対して実施した。上記のｍｍ2／Ｎ単位の摩耗係数Ｋにおける顕著な改善を示す一部の試験結果を以下の表１に示す。
【００２７】
【表１】
0005722791.tif 000002
【００２８】
表１のデータからも明らかなように、試験を行った４つのコーティングはシーブの摩耗係数を著しく低下させ、その結果、コーティングされていないシーブに用いた同様のロープと比較したときに、ロープ摩耗の改善がもたらされた。一部の例では、実験対照の摩耗係数の１８．２％未満の数値から６．２５％にまで改善した。ロープ摩耗係数の改善は実験対照と比較して、その摩耗係数の４１．７％〜９．７％に及ぶ。
【００２９】
好ましい実施例を参照しながら本発明について記載したが、本発明の真の範囲を逸脱することなく形状、細部に亘って変更がなされうることが当業者にとって理解されるであろう。
【図１】
0005722791.tif 000003
【図２】
0005722791.tif 000004
【図３】
0005722791.tif 000005
【図４】
0005722791.tif 000006